(57)【要約】  使用中着用者に面する体液透過性表面層、使用中着用者から離れて面する体液不透過性裏面層、及び一以上の材料層を含みかつ表面層と裏面層の間に配置された吸収体を含む、血液又は月経体液の吸収のためのパンティライナー、衛生ナプキン、失禁保護具、包帯、又はタンポンの如き吸収製品であって、吸収体が超吸収剤ポリマー（ＳＡＰ）を含み、ＳＡＰ材料が繊維素を除かれたヒツジの血液によって測定すると６０°より小さい接触角をその表面で示すものにおいて、ＳＡＰ材料が１８ｋＰａより高いゲル強度を示すことを特徴とする吸収製品。これにより、血液含有体液の極めて良好な吸収が得られた。
2005510299.tif 000002
【特許請求の範囲】
【請求項１】
使用中着用者に面する体液透過性表面層（６）、使用中着用者から離れて面する体液不透過性裏面層（７）、及び一以上の材料層を含みかつ表面層（６）と裏面層（７）の間に配置された吸収体（１１）を含む、血液又は月経体液の吸収のためのパンティライナー、衛生ナプキン、失禁保護具、包帯、又はタンポンの如き吸収製品（１）であって、吸収体が超吸収性ポリマー（ＳＡＰ）を含み、ＳＡＰ材料が繊維素を除かれたヒツジの血液によって測定すると６０°より小さい接触角をその表面で示すものにおいて、ＳＡＰ材料が１８ｋＰａより高いゲル強度を示すことを特徴とする吸収製品。
【請求項２】
ゲル強度が２５ｋＰａより高い請求項１記載の吸収製品。
【請求項３】
ゲル強度が３０ｋＰａより高い請求項２記載の吸収製品。
【請求項４】
架橋度が３．０モル％〜７．０モル％である請求項１〜３のいずれか一項記載の吸収製品。
【請求項５】
架橋度が４．０モル％〜５．０モル％である請求項４記載の吸収製品。
【請求項６】
製品が荷重下で６ｇ血液／ｇＳＡＰより大きい吸収能力を示す請求項１〜５のいずれか一項記載の吸収製品。
【請求項７】
吸収能力が荷重下で少なくとも１０ｇ血液／ｇＳＡＰである請求項６記載の吸収製品。
【請求項８】
吸収能力が荷重下で少なくとも１３ｇ血液／ｇＳＡＰである請求項７記載の吸収製品。
【請求項９】
接触角が４０°より小さい請求項１〜８のいずれか一項記載の吸収製品。
【請求項１０】
吸収体中のＳＡＰの量が１重量％〜１００重量％である請求項１〜９のいずれか一項記載の吸収製品。
【請求項１１】
ＳＡＰの量が１０重量％〜６０重量％である請求項１０記載の吸収製品。
【請求項１２】
ＳＡＰ材料がポリアクリル酸から部分的に又は完全に製造される請求項１〜１１のいずれか一項記載の吸収製品。
【請求項１３】
ＳＡＰ粒子の表面が塩化アルミニウム及び／又は硫酸アルミニウムで処理されている請求項１〜１２のいずれか一項記載の吸収製品。
【請求項１４】
血液又は月経体液の吸収のための請求項１〜１３のいずれか一項記載の吸収製品の使用。
【発明の詳細な説明】
【発明の詳細な説明】
【０００１】
技術分野
本発明は、使用中着用者に面する体液透過性表面層、使用中着用者から離れて面する体液不透過性裏面層、及び一以上の材料層を含みかつ表面層と裏面層の間に配置された吸収体を含む、下着の股部分に着用されることを意図される、血液又は月経体液の吸収のためのパンティライナー、衛生ナプキン、又は失禁保護具の如き吸収製品であって、吸収体が超吸収性ポリマー（ＳＡＰ）を含み、ＳＡＰ材料が繊維素を除かれたヒツジの血液によって測定すると６０°より小さい接触角をその表面で示すものに関する。
【０００２】
技術的背景
吸収製品中に体液を吸収するため、いわゆる超吸収剤（ＳＡＰ）がしばしば用いられる。これらは自重の数倍の量の体液を吸収する能力を有しており、この理由のためこの種の製品に用いるのに極めて適していることが示されている。多量の液体が迅速にかつ効果的に吸収されることができる。製品の吸収芯は比較的小さくすることができ、これは製品を使用時及び包装時に、より嵩ばらないものにする。
【０００３】
通常、ＳＡＰはポリマー粒子の形状で芯構造の残りに添加される。これらの粒子は網状構造を形成する超吸収剤ポリマーの鎖で構成されており、この網状構造は架橋によって一緒に保持される。これらの架橋を得るため架橋剤が使用される。
【０００４】
例えば、ＤＥ−Ａ−１９９４１４２３はＳＡＰポリマー及びその製造を開示しており、そのＳＡＰポリマーは（ａ）５５〜９９．９（重量）％のエチレンを含有する重合可能なモノマー、（ｂ）０〜４０（重量）％の（ａ）と共重合可能なモノマー、（ｃ）０．０１〜５．０、好ましくは０．１〜２．０（重量）％の架橋剤、及び（ｄ）０〜３０（重量）％の水溶性ポリマーを含む。
【０００５】
最も利用可能な吸収剤ＳＡＰ製品は尿の吸収のために適合されている。しかし、本発明は主に血液の吸収に向けられており、これは尿の吸収とは異なる他の問題を部分的に与える。血液と比較すると、尿はずっと高い水分含有率を有する。従来のＳＡＰは水の吸収のために適合されている。
【０００６】
血液は高い粘度を有する体液である。血液の約４５％は血球からなり、約５５％は血漿からなる。血漿は塩、水及びタンパク質（例、アルブミン、ＩｇＧ及びフィブリノーゲン）からなる。タンパク質は血漿の約７〜８％を占める。血液中のタンパク質の量はほぼ１０１７／ｍｌ血液程度であり、血球の量はほぼ１０９／ｍｌ血液程度である。
【０００７】
ＳＡＰ粒子への血液の吸収の際、タンパク質は血球と比較してＳＡＰ粒子の表面とずっと大きな度合いで相互作用するであろう。ＳＡＰ粒子は主に水の吸収のために適合されている。従って、ＳＡＰ粒子の表面を粒子中への水分子の移送に有利であるような方法で設計することが極めて重要である。ＳＡＰ粒子に親水性表面を付与することによって、粒子の表面と相互作用するタンパク質の傾向が減少するであろう。試験（Ｎａｄａｒａｊａｈ  ｅｔ  ａｌ．，“Ｍｏｄｅｌｉｎｇ  ｔｈｅ  Ｄｙｎａｍｉｃｓ  ｏｆ  Ｐｒｏｔｅｉｎｓ  Ａｄｓｏｒｐｔｉｏｎ  ｔｏ  Ｓｕｒｆａｃｅｓ”，ｆｒｏｍ  ＡＣＳ  Ｓｙｍｐｏｓｉｕｍ  Ｓｅｒｉｅｓ  ６０２，Ｐｒｏｔｅｉｎｓ  ａｔ  Ｉｎｔｅｒｆａｃｅｓ  ＩＩ−Ｆｕｎｄａｍｅｎｔａｌｓ  ａｎｄ  Ａｐｐｌｉｃｉａｔｉｏｎｓ（Ｈｏｒｂｅｔｔ  ａｎｄ  Ｂｒａｓｈ，１９９５）：ｃｈａｐｔｅｒ  １３）によれば親水性表面が低いタンパク質相互作用を生ずることが示されている。しかし、水分子は極性を有しており、それ故、親水性表面と高い度合いで相互作用する。同様のことが塩にも当てはまり、それは水溶液中ではイオン形態で存在し、それはＳＡＰ粒子の表面によって吸引されるであろう。もしＳＡＰ粒子の表面が親水性であるなら、表面でのタンパク質の集成を犠牲にして、水及び塩のＳＡＰ粒子の表面への移送、及びそれによる水及び塩のＳＡＰ粒子中への吸収の可能性は増大するであろう。更に、ＳＡＰ粒子の内側と外側とでのイオン濃度の大きな差は高い浸透圧を生じることができ、それは高い吸収能力に寄与する。
【０００８】
架橋度は材料の弾性並びにその吸収特性を決定する。高い架橋度はもろいが体液を吸収する高い初期能力を有する材料を生ずる（即ち、ＳＡＰは迅速に吸収するが、大きな容積を吸収することについては低い全能力、つまり低い全吸収能力を得る）。低い架橋度は粘性のある発泡性材料を与え、これは大きな容積の液体を吸収する能力を有する。しかし、低い架橋度は比較的遅い吸収を生ずるかもしれない。この理由は、拡散定数が増大するにつれ（架橋度合いが高くなるにつれ）、膨潤は速くなるが、全吸収能力が減少するからである（“Ｍｏｄｅｒｎ  ｓｕｐｅｒａｂｓｏｒｂｅｎｔ  ｐｏｌｙｍｅｒ  ｔｅｃｈｎｏｌｏｇｙ”，Ｂｕｃｈｈｏｌｚ  ａｎｄ  Ｇｒａｈａｍ  Ｗｉｌｅｙ−ＶＣＨ，１９９８）。それ故、これらの二つの極端の間のバランスが望ましい。
【０００９】
高い架橋度は高いゲル強度も生ずる。ゲル強度は体液を損失することなしに圧力に抵抗するＳＡＰゲルの能力の尺度である。従って、高いゲル強度を有するＳＡＰはそれが荷重にさらされたとき（例えば吸収製品の着用者が座るか又は物品及びその中のＳＡＰ粒子が一緒に圧縮されるような方法で横たわるとき）、体液を維持する高い能力を有する。
【００１０】
ＵＳ−Ａ−５２４１００９は血液の吸収のために用いられることができる吸収製品を開示する。この文献では、約０．１〜２．０％の架橋度が血液吸収のために推奨されている。
【００１１】
ＷＯ  ９４／１５６５１は圧力下での吸収のために特別に適合されたＳＡＰを開示し、それは０．１〜５（重量）％の架橋剤を含む。
【００１２】
ＵＳ−Ａ−５９８５４３２は０．００１〜５モル％の架橋度を有するＳＡＰを開示する。この吸収材料は吸収性ポリマーに結合されたポリエーテル又は／及びポリカチオンを含み、０〜４０°の血液に対する接触角を生じる。
【００１３】
血液及び月経体液の吸収のために今日用いられるＳＡＰ含有吸収製品の多くは、標準的なＳＡＰ材料であるポリアクリル酸をベースとしている。ＳＡＰのための他のベース材料、例えばＣＭＣ（セルロース）又は澱粉も存在する。
【００１４】
従って、今日、血液吸収のためのいくつかの製品が存在する。しかし、これらの大部分は尿吸収のためにも適合されている。それ故、血液のための改良された吸収特性を有するＳＡＰ材料を与えるために、ＳＡＰ材料の化学的構造の最適化に少しもよらずに、現存する製品についての吸収特性を改良することは重要である。
【００１５】
本発明の目的は上述の問題を解決する吸収製品を与え、これにより血液のための改良された吸収特性を有する製品を与えることである。
【００１６】
発明の概要
本発明の発明者は、１８０００Ｐａを越えるゲル強度を有するＳＡＰ材料であって粒子の表面上で好適な湿潤性を有するＳＡＰ材料を使用することによって、今日用いられている材料と比較して血液のための著しく改良された吸収能力が得られることを驚くべきことに見出した。
【００１７】
従って、一実施態様において本発明は使用中着用者に面する体液透過性表面層、使用中着用者から離れて面する体液不透過性裏面層、及び一以上の材料層を含みかつ表面層と裏面層の間に配置された吸収体を含む、下着の股部分に着用されることを意図される、血液又は月経体液の吸収のためのパンティライナー、衛生ナプキン、又は失禁保護具の如き吸収製品であって、吸収体が超吸収剤ポリマー（ＳＡＰ）を含み、ＳＡＰ材料が滅菌されて繊維素を除かれた新鮮なヒツジの血液によって測定すると６０°より小さい接触角をその表面で示すものにおいて、ＳＡＰ材料が１８０００Ｐａより高いゲル強度を示すことを特徴とする吸収製品に関する。
【００１８】
更に、本発明者は、本発明で用いるのに好適なＳＡＰ材料は３．０モル％〜７．０モル％の架橋度を有することを見出した。
【００１９】
この範囲内の架橋度を有するＳＡＰ粒子が血液の吸収のために良好に作用するということは明らかに驚くべきことである。何故なら、このように高い架橋度では低すぎる発泡性が得られると考えられてきたからである。しかし、本発明者は、この低い発泡性はゲル強度が血液のための高い初期吸収能力を生じるということによって、及びこのことがＳＡＰ材料の表面での好適に選択された湿潤性と組み合わせられて血液又は血液含有体液の吸収のために特に好適にされたＳＡＰ材料を与えるということによって補償されることを示している。
【００２０】
この範囲のゲル強度及び／又は架橋度、及び６０°より小さい、好ましくは４０°より小さい接触角を選択することにより、ＳＡＰの表面の親水性とＳＡＰ内部の吸収能力との間のバランスが達成される。
【００２１】
更に、本発明で用いられるＳＡＰは高い架橋度を有するのみならず、架橋されていない、いわゆる遊離ポリマーをその構造中にある程度有する。これらの遊離ポリマーは架橋度には寄与しないが、ゲル強度を改良する。これにより、高い浸透圧及びそれによる高い初期吸収能力が達成される。遊離ポリマーは「想像上の架橋」を与える。即ち、それらはゲルを硬くすることなしに、及びゲルを膨潤しにくくすることなしに浸透圧を高める。従って、好ましい実施態様によれば、本発明のＳＡＰは１８０００Ｐａより高い、より好ましくは２５０００Ｐａより高い、最も好ましくは３００００Ｐａより高いゲル強度を有する。
【００２２】
一実施態様において本発明は上述のＳＡＰ材料を含有する吸収製品に関し、これは６ｇ血液／ｇＳＡＰより高い、好ましくは１０ｇ血液／ｇＳＡＰより高い、最も好ましくは１３ｇ血液／ｇＳＡＰより高い血液のための吸収能力を有する。ここで、所定の吸収能力の値は２ｋＰａの荷重下での吸収（ＡＵＬ）で測定される。更に、異なる吸収能力を有する様々な種類のＳＡＰを吸収製品中で混合することが可能である。
【００２３】
別の実施態様において本発明はＳＡＰ粒子の表面がＡｌＣｌ３及び／又はＡｌ２（ＳＯ４）３の如き表面変性剤で処理されている吸収製品に関する。これによりＳＡＰ粒子は所望の表面特性を獲得し、これは次に血液の良好な吸収を容易にする。
【００２４】
図面の短い記述
図１は本発明による衛生ナプキンの一例を示す。
図２は様々な液体及びＳＡＰ材料についての架橋度の関数としての吸収能力を記述するグラフを示す。
図３は様々な液体及びＳＡＰ材料についてのＳＡＰゲル強度の関数としての吸収能力を記述するグラフを示す。
【００２５】
発明の詳細な記述
図１には本発明による衛生ナプキン１の概略図が示されている。しかし、本発明は衛生ナプキンに限定されるものではなく、血液又は月経体液の吸収を意図されるパンティライナー、失禁保護具、包帯及びタンポンの如き他の吸収製品も含むことができる。一実施態様において、衛生ナプキンは二つの短辺２，３及び二つの長辺４，５を含むことができる。液体透過性表面層６は使用中着用者に面する衛生ナプキン１の側に適用される。液体透過性表面層６は柔らかくて皮膚に優しい材料からなることが好適である。好適な液体透過性材料の例は各種の不織繊維材料、いわゆる不織布である。他の使用可能な表面層は有孔プラスチックフィルム、ネット、編まれた、かぎ針編みされた又は織られた布、及び上述の材料の組み合わせ及び積層体である。
【００２６】
液体阻止裏面層７は液体不透過性材料からなる。薄い液体不透過性プラスチックフィルムはこの目的のために好適である。しかし、初めは液体透過性であるがプラスチック、樹脂、又は他の体液不透過性材料の被覆を与えられた材料を用いることも可能である。これにより、吸収製品の下側からの体液漏出が防止される。それ故、阻止層７は液体不透過性の基準を満たすいかなる材料であって好適な十分な可撓性及び皮膚に対する優しさを示す材料を含むことができる。阻止層として使用するのに好適な材料の例はプラスチックフィルム、不織布及びこれらの積層体である。プラスチックフィルムは例えばポリエチレン、ポリプロピレン又はポリエステルからなることができる。阻止層は代わりに吸収体に面する液体透過性プラスチック層と着用者の下着に面する不織布の積層体からなることもできる。この種の構造は織物調の特性を有する漏出防止層を与える。体液阻止裏面層７は蒸気透過性材料からなることもできる。この種の呼吸可能な裏面層７は例えばいわゆるＳＭＳ材料（スパンボンド−メルトブローン−スパンボンド）又はポリエチレンからなる呼吸可能なプラスチックフィルムであることができる。この種のプラスチックフィルムはＥＰ−Ａ−２８３２００に開示されている。材料が製品に適用されたとき呼吸性を維持するため、下側は固定手段で完全に被覆されるべきではない。
【００２７】
二つの包装層（表面層６及び裏面層７）は相互に対して連結されて衛生ナプキンの輪郭線の周りに突出する連結端８を所望により形成することができる。連結は接着、溶接又は縫着の如きこの目的に好適ないかなる技術を用いても達成することができる。二つの包装層は必要ではないが、ある場合には好適であるかもしれない。
【００２８】
表面層６と裏面層７の間に、一以上の材料層を含む薄い可撓性の吸収芯１１が配置されている。吸収芯１１はセルロースパルプの一以上の層によって製造されることが好適である。パルプは初めはロール、梱、又はシートの形状であることができ、これは衛生ナプキンの製造時に乾燥離解され、毛羽立たされた形態でパルプマットに送られ、ある場合にはいわゆる超吸収剤（自重の数倍の量の水又は体液を吸収する能力を有するポリマー）を添加される。この代替例はＷＯ  ９４／１０９５６に記述されるようにパルプマットを乾燥成形することである。他の使用可能な吸収材料の例は綿繊維、ピートなどの如き様々な種類の天然繊維である。当然、吸収性合成繊維又はこの種の高吸収性ポリマー材料の粒子（これらは吸収時に多量の液体を化学的に結合し、液体含有ゲルを形成する）、又は天然繊維と合成繊維の混合物を用いることも可能である。吸収体１１は形態安定化手段、液体分散手段の如き追加の成分、又は熱可塑性繊維の如き結合剤（これは熱処理されて短い繊維及び粒子を保持し、連結ユニットを形成する）を更に含むことができる。様々な種類の吸収性フォーム材料を吸収体中で用いることも可能である。更なる変形はＳＡＰ材料のみで芯を製造することである。
【００２９】
好ましくは、本発明の超吸収性ポリマー（ＳＡＰ）はポリアクリル酸モノマーから製造され、これは例えばＫｅｂｏＬａｂから与えられる。モノマーはその後、処理されて（実施例参照）ポリマーを形成する。これらはビーズ、顆粒、フォーム、繊維、糸、フィルムなどの形状で他の吸収材料に添加される。本発明では顆粒が好ましく、これらは１００〜８５０μｍの概算寸法で用いられる。上述の特性を有するＳＡＰが生成される限り、他の製造方法ももちろん用いることができる。
【００３０】
本発明で用いるのに好適な超吸収性ポリマーを製造するのに用いられることができる他の材料は加水分解された澱粉−アクリロニトリルグラフト共重合体、澱粉−アクリル酸グラフト共重合体、鹸化された酢酸ビニル−アクリルエステル共重合体、加水分解されたアクリロニトリル共重合体、加水分解されたアクリルアミド共重合体、エチレンマレイン酸無水物共重合体、イソブチレンマレイン酸無水物共重合体、ポリ−（ビニルスルホン酸）、ポリ−（ビニルホスホン酸）、ポリ−（ビニル燐酸）、ポリ−（ビニル硫酸）、スルホン化ポリスチレン、ポリ−（アスパラギン酸）、ポリ（乳酸）、及びこれらの混合物、並びに上述の化合物とポリアクリル酸の混合物を含む。当然、当該技術分野で知られている他の材料の組み合わせも考慮されることができ、従って、それらは本発明の範囲に含められる。
【００３１】
ポリマー鎖は元のポリマーにメチルビスアクリルアミド（ＭＢＡ）の如き架橋剤の添加によって達成される架橋と一緒に保持される。他の可能な架橋剤は例えば硫酸アルミニウム、Ｎ，Ｎ′−メチレンビスアクリルアミド、Ｎ，Ｎ′−メチレンビスメタクリルアミド、エチレングリコールジメタクリレート及びトリメチロールプロパントリアクリレートを含む。望ましい架橋を与える他の架橋剤も本発明の範囲に含まれることは当業者には理解されるであろう。
【００３２】
本発明によれば、架橋剤は３〜７モル％、好ましくは４〜５モル％の濃度でＳＡＰポリマーに添加される。これは血液又は月経体液のために特に有利な吸収特性を生じることが示されている。これらの値は標準のフィルターを金属フィルター（１００×１００μｍのメッシュ寸法を有する）に交換することによって変更された、ＡＵＬセル中のＡＵＬ法（荷重下の吸収（Ａｂｓｏｒｐｔｉｏｎ  Ｕｎｄｅｒ  Ｌｏａｄ））を用いて２ｋＰａの荷重で測定される。これらの金属フィルターは血球が通過するのに十分大きいメッシュ（直径約１０μｍ）を有する。
【００３３】
ＳＡＰ粒子の表面は好ましくは特定の度合いの湿潤性（親水性）を示すように処理される。湿潤性はいわゆる接触角によって測定される。繊維素を除かれたヒツジの血液が接触角を測定するために標準的に用いられる。接触角（例えば“Ｌｅｘｉｋｏｎ  ｉ  ＫＥＭＩ”、Ｇｌｅｅｒｕｐｓ  ｆｏｒ−ｌａｇ、１９７６、第１版を参照）は表面と表面上に配置された水滴の間の角度を特定する。表面が親水性であるほど、水滴は圧縮されるようになる（小さい角度）。９０°以下の接触角値を示す表面は親水性であるとみなされる。本発明による吸収製品では繊維素を除かれたヒツジの血液を用いて測定すると６０°より小さい、好ましくは４０°より小さい接触角が示される。
【００３４】
ＳＡＰ粒子の表面が所望の親水性を示すようにするため、表面は塩化アルミニウム（ＡｌＣｌ３）及び／又は硫酸アルミニウム（Ａｌ２（ＳＯ４）３）の如き表面変性剤で処理される。これらのイオン性化合物でのＳＡＰ粒子表面の処理の際、塩化物及び／又は硫酸イオンは解離し、三価の正に帯電したアルミニウムイオンの結合が表面で得られる。含水液体の吸収時に、水の双極子はアルミニウムイオンに引き付けられ、アルミニウムイオンと結合する。使用されることができる他の表面変性剤は酸化ケイ素の如きケイ素化合物、及びエチレンカーボネートの如き有機化合物を含む。所望の効果、即ち所望の接触角を与えるすべての表面変性剤は、本発明で用いることが十分可能である。
【００３５】
ＳＡＰ粒子は良好な分散能力及び／又は吸収能力を得るために、吸収芯の全重量の１〜１００、好ましくは１０〜６０％の量で吸収芯に添加される。
【００３６】
本発明の吸収製品は血液又は月経体液の吸収のために特に適合されている。
【００３７】
表面層６と吸収体１１の間には入口層が配置されてもよい。入口層の目的は液体を衛生ナプキン中に指向させかつ液体を吸収体１１の方に移送することである。入口層は低密度の不織布材料であることができる。
【００３８】
衛生ナプキンの下側には固定手段が適用されることができる。固定手段は接着剤を含むことが好ましいが、フックアンドループ、プッシュボタン、摩擦ライニング、締め付け手段などの機械的固定手段であることもできる。接着剤は一以上の紐のパターンで、又は他のいかなるパターンで適用されることもできる。代わりに、衛生ナプキン１の下面は全て接着剤で裏打ちされることができる。呼吸可能な固定接着剤を用いてそれを製品の下面全体に適用し、それを組み合わされた液体防止層及び固定手段として機能させることも可能である。更に、固定手段は体又はヒドロゲルに対する接着剤であることができる。
【００３９】
例えば接着剤が固定手段として用いられたとき、固定手段の上には保護層が適用されることができる。保護層はシリコーン処理をした紙であることが好ましいが、ワックス処理された紙、エンボス付与された又は剥離抵抗処理されたプラスチックフィルム、フックアンドループに固定するための布リボンなどの保護層の他の変形例ももちろん可能である。
【００４０】
本発明の衛生ナプキンは衛生ナプキンの長辺に沿って適用される固定タブ９及び１０を更に含んでいてもよい。これらのタブの目的はこれらのタブがパンティの縁に沿って折り畳まれ、これによって衛生ナプキンを定位置に維持することである。更に、他の種類の固定システムも用いられることができる。
【００４１】
主として、本発明の吸収製品は血液又は月経体液の吸収のために適合されたパンティーライナー、衛生ナプキン又は失禁保護具である。
【００４２】
他の側面において、本発明は血液又は月経体液の吸収のための上述の吸収製品の使用に関する。
【００４３】
以下の実施例は本発明のＳＡＰ材料の好ましい実施態様を示すものであり、本発明の範囲をいかなる方法でも制限するものとしてみなされるべきではない。
【００４４】
実施例
実施例１
図２のグラフは様々な条件及びＳＡＰ材料での吸収能力（吸収された重量（ｇ）／ＳＡＰの重量（ｇ））と架橋剤（ＭＢＡ）濃度との間の関係を示す。第一の曲線（菱形）は０．９％ＮａＣｌ溶液（即ち、尿様溶液）中のＣＲＣ−ＳＡＰ（セルロース）についての吸収能力（エダナ（ｅｄａｎａ）４４１．１−９９による；遠心保持能力）を示す。第二の曲線（四角形）はポリアクリル酸のＳＡＰゲルについての０．９％ＮａＣｌ溶液での自由吸収能力を示す。吸収能力は明らかに低い架橋度で最高であり、架橋度が尿様条件の両方のＳＡＰ材料について増大されると吸収能力は迅速に減少する。第三の曲線（三角形）はＡＵＬ  ２ｋＰａでのヒツジの血液中でのポリアクリル酸ＳＡＰについての吸収能力を示す。ここで、低い吸収は低い架橋度で得られる。しかし、３〜７モル％の架橋剤では増大された吸収が得られる。５モル％の架橋度では、繊維素を除かれたヒツジの血液中でのほぼ１０ｇ／ｇの吸収能力が得られる。
【００４５】
図３のグラフは吸収能力とゲル強度（Ｇ′（Ｐａ））との関係を示す。第一の曲線（菱形）は０．９％ＮａＣｌ溶液（即ち、尿様溶液）中のＣＲＣ−ＳＡＰ（セルロース）についての吸収能力を示す。第二の曲線（円形）はポリアクリル酸のＳＡＰゲルについての０．９％ＮａＣｌ溶液での自由吸収能力を示す。第三の曲線はＡＵＬ  ２ｋＰａでのヒツジの血液中でのポリアクリル酸ＳＡＰについての吸収能力を示す。曲線１及び２について、吸収能力はゲル強度が増大されると減少する。曲線３について、低い吸収能力は低いゲル強度で得られる。約２００００Ｐａより高いゲル強度では増大された吸収能力が達成され、上限値は３００００〜３５０００Ｐａである。ここで吸収能力はほぼ１０ｇ／ｇである。
【００４６】
実施例２−ＳＡＰ粒子の製造
２５％のアクリル酸溶液に、中和された７５％のメチレンビスアクリルアミドが０．１〜１０％の架橋度で添加される。反応はナトリウムイオン（水酸化ナトリウム又は炭酸ナトリウムの如き）で中和された０．１モル％のＶａ−０４４（Ｗａｋｏ  Ｐｕｒｅ  Ｃｈｅｍｉｃａｌ  Ｉｎｄｕｓｔｒｉｅｓ  ＬＴＤ、日本）で開始される。得られたゲルは洗浄され、乾燥され、粉砕され（Ｊａｎｋｅ  ＆  Ｋｕｎｋｅｌ，Ａｎａｌｙｓｅｎ  Ｍｕｅｈｃｅ  Ａ１０）、そして１００〜８５０μｍの寸法に分別される。
【００４７】
表面架橋の際、粒子はエタノール、塩化アルミニウム及び水酸化ナトリウムの溶液中で蒸発される。これは２５ｍｌの９６％  エタノール、０．１ｇの無水ＡｌＣｌ３及び３００μｌの４Ｍ  ＮａＯＨを２ｇのＳＡＰと混合することによって行われる。混合物は回転中、７０℃で約３０分間架橋させられる。その後、エタノールが減圧下で除去される。
【００４８】
実施例３−材料特性
ＳＡＰゲルのゲル強度（剪断弾性率）はＴＡ計測器ＡＲ  １０００Ｎで測定された。０．５ｇのＳＡＰサンプルに２．５ｍｌの０．９％ＮａＣｌ溶液が添加された。ＳＡＰサンプルの弾性率はＴＡ計測器ＡＲ  １０００Ｎで測定された。分析は４０ｍｍのクロスハッチングされたアクリルの平行なプレートで２０℃で行われた。手順は振動付与であり、サンプルは０．１〜１００Ｈｚで分析された。振動剪断張力は１０．００Ｐａである。測定された剪断張力はＧ′であり、１Ｈｚで測定された。
【００４９】
繊維素を除かれたヒツジの血液とＳＡＰ粒子の間の接触角はＤＡＴ  １１００  Ｆｉｂｒｏ  Ｓｙｓｔｅｍ  ＡＢで測定された。分析は２２℃及び５０％の相対空気湿度という標準の実験室環境で行われた。分析のため、１００〜３１５μｍの粒子寸法が選択された。
【００５０】
未処理のサンプルについての接触角は繊維素を除かれたヒツジの血液で約６０°である。処理後、約３５°の接触角が得られる。６０°から３５°への接触角の減少の際、ＡＵＬ値は約１０ｇ／ｇから約１３ｇ／ｇに増大する。
【図面の簡単な説明】
【００５１】
【図１】本発明による衛生ナプキンの一例を示す。
【図２】様々な液体及びＳＡＰ材料についての架橋度の関数としての吸収能力を記述するグラフを示す。
【図３】様々な液体及びＳＡＰ材料についてのＳＡＰゲル強度の関数としての吸収能力を記述するグラフを示す。
【図１】
2005510299.tif 000003
【図２】
2005510299.tif 000004
【図３】
2005510299.tif 000005
【国際調査報告】
2005510299.tif 000006
2005510299.tif 000007
2005510299.tif 000008
2005510299.tif 000009